СПОСОБ ПРИГОТОВЛЕНИЯ ЧАСТИЦ ГИДРОКАРБОНАТА НАТРИЯ

1. Способ для приготовления частиц гидрокарбоната натрия, включающий следующие стадии:
- (а) добавление по меньшей мере одного карбоната щелочного металла в водный раствор для образования водного состава; при этом карбонат щелочного металла содержит карбонат натрия, а водный состав содержит по меньшей мере одну поликарбоновую кислоту и/или ее соли, в количестве по меньшей мере 200 ч/млн в пересчете на массу водного состава; и
- (б) сепарацию первичного гидрокарбоната натрия из водного состава для получения, с одной стороны, частиц гидрокарбоната натрия, а с другой стороны - водного маточного раствора.
2. Способ по п. 1, в котором стадия (б) включает в себя стадию контакта водного состава с газом, содержащим диоксид углерода.
3. Способ по п. 1 или 2, в котором водный состав для стадии (а) содержит карбонат натрия и гидрокарбонат натрия, и в котором массовое отношение карбоната натрия к гидрокарбонату натрия больше 1,0.
4. Способ по п. 1 или 2, в котором по меньшей мере одна поликарбоновая кислота и/или ее соль выбирается из группы веществ, содержащей полиакрилат натрия, сополимеры акриловой и малеиновой кислот, полиакриловую кислоту и ее смеси.
5. Способ по п. 1 или 2, в котором водный состав для стадии (а) содержит карбонат натрия и гидрокарбонат натрия, и в котором массовое отношение карбоната натрия к гидрокарбонату натрия больше 1,0 и при этом по меньшей мере одна поликарбоновая кислота и/или ее соль выбирается из группы веществ, содержащей полиакрилат натрия, сополимеры акриловой и малеиновой кислот, полиакриловую кислоту и ее смеси.
6. Способ по п. 1 или 2, в котором водный состав для стадии (а) имеет pH по меньшей мере 8.
7. Способ по п. 1 или 2, в котором водный состав для стадии (а) содержит карбонат натрия и гидрокарбонат натрия, и в котором массовое отношение карбоната натрия к гидрокарбонату натрия больше 1,0 и при этом водный состав для стадии (а) имеет pH по меньшей мере 8.
8. Способ по п. 1 или 2, в котором по меньшей мере одна поликарбоновая кислота и/или ее соль выбирается из группы веществ, содержащей полиакрилат натрия, сополимеры акриловой и малеиновой кислот, полиакриловую кислоту и ее смеси, и при этом водный состав для стадии (а) имеет pH по меньшей мере 8.
9. Способ по п. 1 или 2, в котором способ осуществляется при температуре равной, самое большее, 70°С.
10. Способ по п. 1 или 2, в котором водный состав для стадии (а) содержит карбонат натрия и гидрокарбонат натрия, и в котором массовое отношение карбоната натрия к гидрокарбонату натрия больше 1,0 и при этом способ осуществляется при температуре равной, самое большее, 70°С.
11. Способ по п. 1 или 2, в котором по меньшей мере одна поликарбоновая кислота и/или ее соль выбирается из группы веществ, содержащей полиакрилат натрия, сополимеры акриловой и малеиновой кислот, полиакриловую кислоту и ее смеси и при этом способ осуществляется при температуре равной, самое большее, 70°С.
12. Способ по п. 1 или 2, в котором водный состав для стадии (а) имеет pH по меньшей мере 8 и при этом способ осуществляется при температуре равной, самое большее, 70°С.
13. Способ по п. 1 или 2, в котором водный состав содержит по меньшей мере 100 г карбоната щелочного металла на килограмм водного состава.
14. Способ по п. 1 или 2, в котором водный состав для стадии (а) содержит карбонат натрия и гидрокарбонат натрия, и в котором массовое отношение карбоната натрия к гидрокарбонату натрия больше 1,0 и при этом водный состав содержит по меньшей мере 100 г карбоната щелочного металла на килограмм водного состава.
15. Способ по п. 1 или 2, в котором по меньшей мере одна поликарбоновая кислота и/или ее соль выбирается из группы веществ, содержащей полиакрилат натрия, сополимеры акриловой и малеиновой кислот, полиакриловую кислоту и ее смеси, и при этом водный состав содержит по меньшей мере 100 г карбоната щелочного металла на килограмм водного состава.
16. Способ по п. 1 или 2, в котором водный состав для стадии (а) имеет pH по меньшей мере 8 при этом способ осуществляется при температуре равной, самое большее, 70°С и водный состав содержит по меньшей мере 100 г карбоната щелочного металла на килограмм водного состава.
17. Способ по п. 1 или 2, в котором водный состав содержит от 0,2 г до 5,0 г поликарбоновой кислоты и/или ее солей на килограмм водного состава.
18. Способ по п. 1 или 2, в котором по меньшей мере одна поликарбоновая кислота и/или ее соль выбирается из группы веществ, содержащей полиакрилат натрия, сополимеры акриловой и малеиновой кислот, полиакриловую кислоту и ее смеси, и при этом водный состав содержит от 0,2 г до 5,0 г поликарбоновой кислоты и/или ее солей на килограмм водного состава.
19. Способ по п. 1 или 2, в котором средний эквивалентный сферический диаметр D50 частиц гидрокарбоната натрия равен по меньшей мере 10 мкм, по данным измерений методом рассеяния лазерного излучения.
20. Способ по п. 1 или 2, в котором средний эквивалентный сферический диаметр D90 частиц гидрокарбоната натрия равен по меньшей мере 60 мкм, по данным измерений методом рассеяния лазерного излучения.
2
21. Способ по п. 1 или 2, в котором частицы гидрокарбоната натрия имеют среднюю удельную поверхность по Брунауэру-Эмметту-Теллеру (по БЭТ), равную по меньшей мере 1,0 м/г.
2
22. Способ по п. 1 или 2, в котором для упомянутых частиц гидрокарбоната натрия средний эквивалентный сферический диаметр D50 равен по меньшей мере 10 мкм, D90 - по меньшей мере 60 мкм, средняя удельная поверхность по БЭТ равна по меньшей мере 1,0 м/г.
2
2
23. Способ приготовления частиц карбоната натрия, включающий стадию превращения частиц гидрокарбоната натрия, полученных способом по любому из пп. 1-20, в карбонат натрия посредством обжига при температуре, равной по меньшей мере 80°С, при этом частицы карбоната натрия имеют среднюю удельную поверхность по БЭТ, равную по меньшей мере 10 м/г, предпочтительно - по меньшей мере 15 м/г.
2
24. Частицы гидрокарбоната натрия со средним эквивалентным сферическим диаметром D50, равным по меньшей мере 10 мкм, D90 - по меньшей мере 60 мкм (измерено методом рассеяния лазерного излучения), и средней удельной поверхностью по БЭТ, равной по меньшей мере 4,0 м/г.
2
2
25. Частицы карбоната натрия, у которых средний эквивалентный сферический диаметр D50 равен по меньшей мере 10 мкм, D90 - по меньшей мере 60 мкм (измерено методом рассеяния лазерного излучения), а средняя удельная поверхность по БЭТ равна по меньшей мере 10 м/г, предпочтительно - по меньшей мере 15 м/г.